(57)【特許請求の範囲】
【請求項１】
ポリビニルエーテルからなる基油に、数平均分子量２００〜３，０００を有する下記一般式（Ｉ）で表されるポリアルキレングリコール誘導体を組成物全量基準で０．１〜１５重量％配合してなる冷凍機油組成物。
Ｒ1 −（ＯＲ2)m −（ＯＲ3)n −ＯＲ4 ・・・（Ｉ）
（Ｒ1 及びＲ4 は、それぞれ炭素数１〜３０の炭化水素基もしくはアシル基、又は水素を示し、Ｒ2 は炭素数２〜４のアルキレン基、Ｒ3 は炭素数２〜３０のアルキレン基もしくは置換アルキレン基を示し、ｍ及びｎは上記分子量を満足する数を示し、ｎは０の場合もある。但し、Ｒ1 ，Ｒ3 ，Ｒ4 のうち少なくとも一つは炭素数６以上の炭化水素基を有する。（Ｒ2及びＲ3が同時にエチレン基である場合、及びＲ2及びＲ3のいずれかがエチレン基で他方がプロピレン基である場合を除く。））
【請求項２】
Ｒ1及びＲ4 のうち少なくとも一つがフェニル基あるいはアルキルフェニル基である請求項１に記載の冷凍機油組成物。
【発明の詳細な説明】
【０００１】
【発明の属する技術分野】
本発明は冷凍機油組成物に関し、さらに詳しくは、冷媒として、ハイドロフルオロカーボン系，フルオロカーボン系，ハイドロカーボン系，エーテル系，二酸化炭素系又はアンモニア系のもの、好ましくは環境汚染で問題となっている冷媒のクロロフルオロカーボンの代替となりうるハイドロフルオロカーボン系のものを用いた場合、優れた潤滑性能を有し、特にアルミニウム鋼材との間の潤滑性を向上させ、摩耗を抑えることができ、かつキャピラリー管が閉塞しにくい冷凍機油組成物に関する。
【０００２】
【従来の技術】
一般に、圧縮型冷凍機は少なくとも圧縮機，凝縮器，膨張機構（膨張弁など），蒸発器、あるいは更に乾燥器から構成され、冷媒と潤滑油の混合液体がこの密閉された系内を循環する構造となっている。従来、圧縮型冷凍機、特に空調器の冷媒としては、クロロジフルオロメタン（以下、Ｒ２２と称する。）やクロロジフルオロメタンとクロロペンタフルオロエタンの重量比４８．８：５１．２の混合物（以下、Ｒ５０２と称する。）が多く用いられ、また潤滑油としては、前記の要求特性を満たす種々の鉱油や合成油が用いられてきた。しかしながら、Ｒ２２やＲ５０２は、成層圏に存在するオゾン層を破壊するなど環境汚染をもたらすおそれがあることから、最近、世界的にその規制が厳しくなりつつある。そのため、新しい冷媒として１，１，１，２−テトラフルオロエタン；ジフルオロメタン；ペンタフルオロエタン；１，１，１−トリフルオロエタン（以下、それぞれＲ１３４ａ，Ｒ３２，Ｒ１２５，Ｒ１４３ａと称する。）に代表されるハイドロフルオロカーボンが注目されるようになってきた。このハイドロフルオロカーボン、特にＲ１３４ａ，Ｒ３２，Ｒ１２５，Ｒ１４３ａはオゾン層を破壊するおそれがなく、圧縮型冷凍機用冷媒として好ましいものである。しかしながら、前記ハイドロフルオロカーボンを単独で使用する場合には問題があり、例えば「エネルギー・資源」第１６巻，第５号，第４７４ページには、（１）Ｒ２２の代替としてＲ１３４ａを空調機器に適応する場合、運転圧力が低く、Ｒ２２に比べて能力が約４０％、効率は約５％低下する、（２）Ｒ３２はＲ２２に比べて効率は良いが、運転圧力が高く、微燃性である、（３）Ｒ１２５は不燃性であるが、臨界圧力が低く効率が低くなるなどが報告されている。また、Ｒ１４３ａはＲ３２と同様に可燃性の問題がある。
【０００３】
圧縮型冷凍機用冷媒としては、現状の冷凍装置の変更なしに使用できることが望ましいが、上記問題により、実際は前記したハイドロフルオロカーボンを混合した冷媒を使用すべきである。すなわち、現行のＲ２２，Ｒ５０２冷媒を代替するためには、効率の面から、可燃性であるＲ３２，Ｒ１４３ａを使用し、冷媒全体として不燃性をもたせるため、Ｒ１２５，Ｒ１３４ａを前者に混合することが望ましい。The International Symposium on R22 & R502 Alternative Refrigerants, 1994, 166 頁) には、Ｒ３２／Ｒ１３４ａ混合物の場合、Ｒ３２の含有量が５６重量％以上では可燃性であることが示されている。冷媒組成により一概に規定はできないが、不燃性の面から、Ｒ１２５やＲ１３４ａなどの不燃性ハイドロフルオロカーボンを４５重量％以上含む冷媒が好ましいといえる。
【０００４】
一方、冷媒は、冷凍システム内において様々な条件下で使用されるため、混合するハイドロフルオロカーボンの組成が、冷凍システム内各所において大きく異なることは好ましくない。冷凍システム内では、冷媒は気体，液体の両方の状態をとるため、混合するハイドロフルオロカーボン同士の沸点が大きく異なる場合には、混合冷媒の組成は、上記理由により冷凍システム内各所において、大きく異なる可能性がある。
【０００５】
Ｒ３２，Ｒ１４３ａ，Ｒ１２５及びＲ１３４ａの沸点は、それぞれ−５1.７℃，−４７．４℃，−４８．５℃及び−２６．３℃であり、ハイドロフルオロカーボン混合冷媒系にＲ１３４ａを使用する場合には、この点で注意が必要である。したがって、Ｒ１２５使用混合冷媒においては、その含有量は２０〜８０重量％、特に４０〜７０重量％であることが好ましい。含有量が２０重量％未満では不燃性をもたせるために、さらにＲ１３４ａなどの沸点の大きく異なる冷媒を多量に必要とし、上記理由から好ましくない。また、Ｒ１２５の含有量が８０重量％を超えると効率が低下するため好ましくない。
【０００６】
これらの点から、これまでのＲ２２冷媒に対する代替としては、Ｒ３２とＲ１２５とＲ１３４ａとの重量比２３：２５：５２の混合物（以下、Ｒ４０７Ｃと称する。），重量比２５：１５：６０の混合物，Ｒ３２とＲ１２５との重量比５０：５０の混合物（以下，Ｒ４１０Ａと称する。），Ｒ３２とＲ１２５との重量比４５：５５の混合物（以下、Ｒ４１０Ｂと称する。）が好ましく、一方、Ｒ５０２冷媒に対する代替としては、Ｒ１２５とＲ１４３ａとＲ１３４ａとの重量比４４：５２：４の混合物（以下、Ｒ４０４Ａと称する。）やＲ１２５とＲ１４３ａとの重量比５０：５０の混合物（以下、Ｒ５０７と称する。）が好ましい。
【０００７】
このハイドロフルオロカーボン系冷媒は、従来の冷媒とは性質を異にし、それと併用される冷凍機油としては、例えば特定の構造を有するポリアルキレングリコール，ポリエステル，ポリオールエステル，ポリカーボネート，ポリビニルエーテルなどを基油とし、これに酸化防止剤，極圧剤，消泡剤，加水分解抑制剤などの各種添加剤を配合したものが有用であることが知られている。
【０００８】
しかしながら、これらの冷凍機油は、上記の冷媒雰囲気下では潤滑性能に劣り、特にカーエアコン，電気冷蔵庫，ルームエアコンなどの冷凍機のアルミニウム材と鋼材との間の摩耗を増大させ、実用上大きな問題となっている。このアルミニウム材と鋼材との摩擦部分は、レシプロタイプの圧縮機（特に斜板式）では、ピストンとピストンシュー、斜板とシュー部分など、ロータリータイプの圧縮機では、ベーンとハウジング部分など、スクロールタイプの圧縮機では、オルダムリングと旋回スクロール受部などに使用されており、潤滑上重要な要素である。
【０００９】
また、冷凍機には、冷凍サイクル内にキャピラリー管と呼ばれる膨張弁が備わっている。そのキャピラリー管は直径が０．７ｍｍ程度の細管であるため閉塞しやすい。キャピラリー管の閉塞現象は冷凍サイクルの寿命を決定する最大の要因となる。
したがって、冷媒のクロロフルオロカーボンの代替となりうるハイドロフルオロカーボン系のものを用いた場合、優れた潤滑性能を有し、特にアルミニウム鋼材との間の潤滑性を向上させ、摩耗を抑えることができ、かつキャピラリー管が閉塞しにくい冷凍機油が望まれていた。
【００１０】
【発明が解決しようとする課題】
本発明は、上記観点からなされたもので、冷媒として、ハイドロフルオロカーボン系，ハイドロカーボン系，エーテル系，二酸化炭素系又はアンモニア系のもの、好ましくは環境汚染で問題となっている冷媒のクロロフルオロカーボンの代替となりうるハイドロフルオロカーボン系のものを用いた場合、優れた潤滑性能を有し、特にアルミニウム鋼材との間の潤滑性を向上させ、摩耗を抑えることができ、かつキャピラリー管が閉塞しにくい冷凍機油組成物を提供することを目的とするものである。
【００１１】
【課題を解決するための手段】
本発明者は鋭意研究を重ねた結果、合成油からなる基油に、特定のポリアルキレングリコール誘導体を配合することにより、上記本発明の目的を効果的に達成しうることを見出し本発明を完成したものである。
すなわち、本発明は、合成油からなる基油に、数平均分子量２００〜３，０００を有する下記一般式（Ｉ）で表されるポリアルキレングリコール誘導体を配合してなる冷凍機油組成物を提供するものである。
【００１２】
Ｒ1 −（ＯＲ2)m −（ＯＲ3)n −ＯＲ4         ・・・（Ｉ）
（Ｒ1 及びＲ4 は、それぞれ炭素数１〜３０の炭化水素基もしくはアシル基、又は水素を示し、Ｒ2 は炭素数２〜４のアルキレン基、Ｒ3 は炭素数２〜３０のアルキレン基もしくは置換アルキレン基を示し、ｍ及びｎは上記分子量を満足する数を示し、ｎは０の場合もある。但し、Ｒ1 ，Ｒ3 ，Ｒ4 のうち少なくとも一つは炭素数６以上の炭化水素基を有する。）
【００１３】
【発明の実施の形態】
以下に、本発明の実施の形態を説明する。
先ず、本発明の冷凍機油組成物においては、基油として合成油が用いられる。この合成油については、一般に冷凍機油の基油として用いられているものであればよく、特に制限はないが、４０℃における動粘度が２〜５００ｍｍ2 ／ｓ、特に５〜２００ｍｍ2 ／ｓ、とりわけ１０〜１００ｍｍ2 ／ｓの範囲にあるものが好適である。また、この基油の低温流動性の指標である流動点については特に制限はないが、−１０℃以下であるのが望ましい。
【００１４】
このような合成油は各種のものがあり、用途などに応じて適宜選定すればよく、含酸素有機化合物及び炭化水素系合成油などが挙げられる。合成油の中で、含酸素有機化合物としては、分子中にエーテル基などを含有する合成油、さらにはこれらの基とともにヘテロ原子（Ｓ，Ｐ，Ｆ，Ｃｌ，Ｓｉ，Ｎなど）を含有する合成油が挙げられ、具体的にはポリビニルエーテルなどである。
【００１５】
上記含酸素有機化合物については、最後に詳細に説明する。
炭化水素系合成油としては、例えばポリ−α−オレフィンなどのオレフィン系重合物、アルキルベンゼン、アルキルナフタレンなどを挙げることができる。
本発明の冷凍機油組成物においては、基油として前記合成油を一種用いても二種以上を組み合わせて用いてもよい。含酸素有機化合物が冷媒との相溶性がよく、かつ潤滑性能に優れ好適である。特に、ポリビニルエーテル，多価アルコールエステルが好適である。
【００１６】
また、必要に応じて鉱油を混合したものも使用でき、鉱油としては、例えばパラフィン系鉱油，ナフテン系鉱油，中間基系鉱油などが挙げられる。
次に、合成油からなる基油に配合されるポリアルキレングリコール誘導体は前記一般式（Ｉ）で表される。
前記一般式（Ｉ）において、Ｒ1 及びＲ4 の炭素数１〜３０の炭化水素基は次の通りである。
（ｉ）飽和あるいは不飽和の、直鎖状あるいは分岐鎖状の脂肪族炭化水素基を表し、脂肪族１価アルコールから誘導されるアルキル基、具体的には、メチル基，エチル基，ｎ−プロピル基，イソプロピル基，各種ブチル基，各種ペンチル基，各種ヘキシル基，各種ヘプチル基，各種オクチル基，各種ノニル基，各種デシル基，各種ウンデシル基，各種ドデシル基，各種トリデシル基，各種テトラデシル基，各種ペンタデシル基，各種ヘキサデシル基，各種ヘプタデシル基，各種オクタデシル基，各種ノナデシル基など、（ｉｉ）置換あるいは無置換の芳香族炭化水素基、好ましくはフェニル基及びアルキルフェニル基、具体的には、メチルフェニル基，エチルフェニル基，プロピルフェニル基，ブチルフェニル基，ペンチルフェニル基，ヘキシルフェニル基，ヘプチルフェニル基，オクチルフェニル基，ノニルフェニル基，デシルフェニル基，ドデシルフェニル基，ペンタデシルフェニル基，ヘキサデシルフェニル基，ジノニルフェニル基など。
【００１７】
また、Ｒ1 及びＲ4 でいうアシル基とは、カルボン酸、特に飽和モノカルボン酸あるいは不飽和モノカルボン酸から誘導されるものが好ましく、具体的には、酢酸，プロピオン酸，酪酸，ラウリン酸，ミリスチン酸，パルミチン酸，ステアリン酸，オレイン酸などを挙げることができる。
前記一般式（Ｉ）において、Ｒ2 は炭素数２〜４のアルキレン基であり、繰り返し単位のオキシアルキレン基としては、オキシエチレン基，オキシプロピレン基，オキシブチレン基を挙げることができる。
【００１８】
また、前記一般式（Ｉ）において、Ｒ3 は炭素数２〜３０のアルキレン基もしくは置換アルキレン基で、置換体として、アルキル基，フェニル基，アルキルフェニル基を挙げることができる。
また、ＯＲ2 とＯＲ3 はランダム体、ブロック体でもよいが、分子量の点でブロック体が好ましい。
【００１９】
さらに、Ｒ1 ，Ｒ3 ，Ｒ4 のうち少なくとも一つは炭素数６以上の炭化水素基を有することが必要である。その炭化水素基として、フェニル基あるいはアルキルフェニル基が好適である。
前記一般式（Ｉ）のポリアルキレングリコール誘導体の具体例としては、ポリエチレングリコールジ−ｓｅｃ−ブチルフェニル・メチルエーテル；ポリプロピレングリコールジ−ｓｅｃ−ブチルフェニル・メチルエーテル；ポリエチレングリコールポリプロピレングリコールジ−ｓｅｃ−ブチルフェニル・メチルエーテル；ポリエチレングリコールノニル・メチルエーテル；ポリプロピレングリコールノニル・メチルエーテル；ポリエチレングリコールポリプロピレングリコールノニル・メチルエーテル；ポリエチレングリコールノニルフェニル・メチルエーテル；ポリプロピレングリコールノニルフェニル・メチルエーテル；ポリエチレングリコールポリプロピレングリコールノニルフェニル・メチルエーテル；ポリエチレングリコールポリノニレングリコールジメチルエーテル；ポリプロピレングリコールポリノニレングリコールジメチルエーテルなどを挙げることができる。
【００２０】
本発明において、前記一般式（Ｉ）で表されるアルキレングリコール誘導体の数平均分子量を２００〜３，０００に限定する必要がある。２００未満では、潤滑性の改善効果及びキャピラリー閉塞防止効果が少なく、３，０００を超えると、冷媒との相溶性（二層分離温度）を低下させるので好ましくない。
また、前記アルキレングリコール誘導体の４０℃における動粘度は、好ましくは５〜２００ｍｍ2 ／ｓ、さらに好ましくは１０〜１００ｍｍ2 ／ｓの範囲である。
【００２１】
本発明の冷凍機油組成物においては、前記のポリアルキレングリコール誘導体は一種でも、あるいは二種以上を組み合わせて使用してもよい。また、その配合量は、組成物全量基準で０．１〜１５重量％の範囲である。この配合量が０．１重量％未満では本発明の目的が充分に発揮されず、１５重量％を超えるとその量の割には効果の向上がみられず、また基油に対する溶解性が低下する場合がある。さらに好ましい配合量は０．５〜１０重量％の範囲である。
【００２２】
本発明の冷凍機油組成物には、必要に応じ公知の各種添加剤、例えばリン酸エステル，亜リン酸エステルなどの極圧剤；フェノール系，アミン系の酸化防止剤；さらにはフェニルグリシジルエーテル，シクロヘキセンオキシド，エポキシ化大豆油などのエポキシ化合物などの安定剤；ベンゾトリアゾール，ベンゾトリアゾール誘導体などの銅不活性化剤；シリコーン油，フッ化シリコーン油などの消泡剤などを適宜配合することができる。
【００２３】
本発明の冷凍機油組成物が適用される冷凍機に用いられる冷媒としては、ハイドロフルオロカーボン系，フルオロカーボン系，ハイドロカーボン系，エーテル系，二酸化炭素系又はアンモニア系冷媒が用いられるが、これらの中でハイドロフルオロカーボン系冷媒が好ましい。このハイドロフルオロカーボン系冷媒としては、例えば１，１，１，２−テトラフルオロエタン（Ｒ１３４ａ），ジフルオロメタン（Ｒ３２），ペンタフルオロエタン（Ｒ１２５）及び１，１，１−トリフルオロエタン（Ｒ１４３ａ）が好ましく、これらは単独で用いてもよく、二種以上を組み合わせて用いてもよい。これらのハイドロフルオロカーボンは、オゾン層を破壊するおそれがなく、圧縮冷凍機用冷媒として好ましいものである。また、混合冷媒の例としては、Ｒ３２とＲ１２５とＲ１３４ａとの重量比２３：２５：５２の混合物（以下、Ｒ４０７Ｃと称する。），重量比２５：１５：６０の混合物，Ｒ３２とＲ１２５との重量比５０：５０の混合物（以下、Ｒ４１０Ａと称する。），Ｒ３２とＲ１２５との重量比４５：５５の混合物（以下、Ｒ４１０Ｂと称する。），Ｒ１２５とＲ１４３ａとＲ１３４ａとの重量比４４：５２：４の混合物（以下、Ｒ４０４Ａと称する。），Ｒ１２５とＲ１４３ａとの重量比５０：５０の混合物（以下、Ｒ５０７と称する。）などが挙げられる。
最後に、前述の基油のうち、含酸素有機化合物系の合成油について詳述する。
前記▲１▼のポリビニルエーテルとしては、例えば一般式（II）
【００２４】
【化１】
0004856296.tif 000002
【００２５】
（式中、Ｒ5 〜Ｒ7 はそれぞれ水素原子又は炭素数１〜８の炭化水素基を示し、それらはたがいに同一でも異なっていてもよく、Ｒ8 は炭素数１〜１０の二価の炭化水素基又は炭素数２〜２０の二価のエーテル結合酸素含有炭化水素基、Ｒ9 は炭素数１〜２０の炭化水素基、ａはその平均値が０〜１０の数を示し、Ｒ5 〜Ｒ9 は構成単位毎に同一でもそれぞれ異なっていてもよく、またＲ8 Ｏが複数ある場合には、複数のＲ8 Ｏは同一でも異なっていてもよい。）
で表される構成単位を有するポリビニルエーテル系化合物（１）が挙げられる。
また、上記一般式（II）で表される構成単位と、一般式（III)
【００２６】
【化２】
0004856296.tif 000003
【００２７】
（式中、Ｒ10〜Ｒ13は、それぞれ水素原子又は炭素数１〜２０の炭化水素基を示し、それらはたがいに同一でも異なっていてもよく、またＲ10〜Ｒ13は構成単位毎に同一でもそれぞれ異なっていてもよい。）
で表される構成単位とを有するブロック又はランダム共重合体からなるポリビニルエーテル化合物（２）も使用することができる。また、上記ポリビニルエーテル系化合物（１）とポリビニルエーテル系化合物（２）との混合物からなるポリビニルエーテル系化合物（３）も使用することができる。
【００２８】
前記一般式（II）におけるＲ5 〜Ｒ7 はそれぞれ水素原子又は炭素数１〜８、好ましくは１〜４の炭化水素基を示す。ここで炭化水素基とは、具体的にはメチル基，エチル基，ｎ−プロピル基，イソプロピル基，各種ブチル基，各種ペンチル基，各種ヘキシル基，各種ヘプチル基，各種オクチル基のアルキル基、シクロペンチル基，シクロヘキシル基，各種メチルシクロヘキシル基，各種エチルシクロヘキシル基，各種ジメチルシクロヘキシル基などのシクロアルキル基、フェニル基，各種メチルフェニル基，各種エチルフェニル基，各種ジメチルフェニル基のアリール基、ベンジル基，各種フェニルエチル基，各種メチルベンジル基のアリールアルキル基を挙げることができる。なお、これらのＲ5 〜Ｒ7 としては、特に水素原子が好ましい。
【００２９】
一方、一般式（II）中のＲ8 は、炭素数１〜１０、好ましくは２〜１０の二価の炭化水素基又は炭素数２〜２０の二価のエーテル結合酸素含有炭化水素基を示すが、ここで炭素数１〜１０の二価の炭化水素基とは、具体的にはメチレン基；エチレン基；フェニルエチレン基；１，２−プロピレン基；２−フェニル−１，２−プロピレン基；１，３−プロピレン基；各種ブチレン基；各種ペンチレン基；各種ヘキシレン基；各種ヘプチレン基；各種オクチレン基；各種ノニレン基；各種デシレン基の二価の脂肪族基、シクロヘキサン；メチルシクロヘキサン；エチルシクロヘキサン；ジメチルシクロヘキサン；プロピルシクロヘキサンなどの脂環式炭化水素に２個の結合部位を有する脂環式基、各種フェニレン基；各種メチルフェニレン基；各種エチルフェニレン基；各種ジメチルフェニレン基；各種ナフチレン基などの二価の芳香族炭化水素基、トルエン；キシレン；エチルベンゼンなどのアルキル芳香族炭化水素のアルキル基部分と芳香族部分にそれぞれ一価の結合部位を有するアルキル芳香族基、キシレン；ジエチルベンゼンなどのポリアルキル芳香族炭化水素のアルキル基部分に結合部位を有するアルキル芳香族基などを挙げることができる。これらの中で炭化数２〜４の脂肪族基が特に好ましい。
【００３０】
また、炭素数２〜２０の二価のエーテル結合酸素含有炭化水素基の具体例としては、メトキシメチレン基；メトキシエチレン基；メトキシメチルエチレン基；１，１−ビスメトキシメチルエチレン基；１，２−ビスメトキシメチルエチレン基；エトキシメチルエチレン基；（２−メトキシエトキシ）メチルエチレン基；（１−メチル−２−メトキシ）メチルエチレン基などを好適に挙げることができる。なお、一般式（II）におけるａはＲ8 Ｏの繰り返し数を示し、その平均値が０〜１０、好ましくは０〜５の範囲の数である。Ｒ8 Ｏが複数ある場合には、複数のＲ8 Ｏは同一でも異なっていてもよい。
【００３１】
さらに、一般式（II）におけるＲ9 は炭素数１〜２０、好ましくは１〜１０の炭化水素基を示すが、この炭化水素基とは、具体的にはメチル基，エチル基，ｎ−プロピル基，イソプロピル基，各種ブチル基，各種ペンチル基，各種ヘキシル基，各種ヘプチル基，各種オクチル基，各種ノニル基，各種デシル基のアルキル基、シクロペンチル基，シクロヘキシル基，各種メチルシクロヘキシル基，各種エチルシクロヘキシル基，各種プロピルシクロヘキシル基，各種ジメチルシクロヘキシル基などのシクロアルキル基、フェニル基，各種メチルフェニル基，各種エチルフェニル基，各種ジメチルフェニル基，各種プロピルフェニル基，各種トリメチルフェニル基，各種ブチルフェニル基，各種ナフチル基などのアリール基、ベンジル基，各種フェニルエチル基，各種メチルベンジル基，各種フェニルプロピル基，各種フェニルブチル基のアリールアルキル基などを挙げることができる。
【００３２】
このポリビニルエーテル系化合物（１）は、前記一般式（II）で表される構成単位を有するものであるが、その繰り返し数（重合度）は、所望する動粘度に応じ適宜選択すればよいが、通常は４０℃における動粘度が２〜５００ｍｍ2 ／ｓになるように選択すればよい。また、該ポリビニルエーテル系化合物は、その炭素／酸素モル比が４．２〜７．０の範囲にあるものが好ましい。該モル比が４．２未満では、吸湿性が高くなる場合があり、また７．０を超えると、冷媒との相溶性が低下する場合がある。
【００３３】
また、ポリビニルエーテル系化合物（２）は、前記一般式（II）で表される構成単位と前記一般式（III)で表される構成単位とを有するプロック又はランダム共重合体からなるものであって、該一般式（III)において、Ｒ10〜Ｒ13は、それぞれ水素原子又は炭素数１〜２０の炭化水素基を示し、それらはたがいに同一でも異なっていてもよい。ここで、炭素数１〜２０の炭化水素基としては、上記一般式（II）におけるＲ9 の説明において例示したものと同じものを挙げることができる。なお、Ｒ10〜Ｒ13は構成単位毎に同一でもそれぞれ異なっていてもよい。
【００３４】
該一般式（II）で表される構成単位と一般式（III)で表される構成単位とを有するブロックまたはランダム共重合体からなるポリビニルエーテル系化合物（２）の重合度は、所望する動粘度に応じて適宜選択すればよいが、通常は温度４０℃における動粘度が２〜２００ｍｍ2 ／ｓになるように選択すればよい。また、このポリビニルエーテル系化合物は、その炭素／酸素モル比が４．２〜７．０の範囲にあるものが好ましい。該モル比が４．２未満では、吸湿性が高くなる場合があり、また７．０を超えると、冷媒との相溶性が低下する場合がある。
【００３５】
さらに、ポリビニルエーテル化合物（３）は、前記ポリビニルエーテル系化合物（１）と前記ポリビニルエーテル系化合物（２）との混合物からなるものであるが、その混合割合については特に制限はない。
本発明に用いられるポリビニルエーテル系化合物（１）及び（２）は、それぞれ対応するビニルエーテル系モノマーの重合、及び対応するオレフィン性二重結合を有する炭化水素モノマーと、対応するビニルエーテル系モノマーとの共重合により製造することができる。ここで用いることができるビニルエーテル系モノマーは、下記一般式（IV）
【００３６】
【化３】
0004856296.tif 000004
【００３７】
（式中、Ｒ5 〜Ｒ9 及びａは、前記と同じである。）
で表されるものである。このビニルエーテル系モノマーとしては、上記ポリビニルエーテル系化合物（１），（２）に対応する各種のものがあるが、例えばビニルメチルエーテル；ビニルエチルエーテル；ビニル−ｎ−プロピルエーテル；ビニル−イソプロピルエーテル；ビニル−ｎ−ブチルエーテル；ビニル−イソブチルエーテル；ビニル−ｓｅｃ−ブチルエーテル；ビニル−ｔｅｒｔ−ブチルエーテル；ビニル−ｎ−ペンチルエーテル；ビニル−ｎ−ヘキシルエーテル；ビニル−２−メトキシエチルエーテル；ビニル−２−エトキシエチルエーテル；ビニル−２−メトキシ−１−メチルエチルエーテル；ビニル−２−メトキシ−２−メチルエーテル；ビニル−３，６−ジオキサヘプチルエーテル；ビニル−３，６，９−トリオキサデシルエーテル；ビニル−１，４−ジメチル−３，６−ジオキサヘプチルエーテル；ビニル−１，４，７−トリメチル−３，６，９−トリオキサデシルエーテル；ビニル−２，６−ジオキサ−４−ヘプチルエーテル；ビニル−２，６，９−トリオキサ−４−デシルエーテル；１−メトキシプロペン；１−エトキシプロペン；１−ｎ−プロポキシプロペン；１−イソプロポキシプロペン；１−ｎ−ブトキシプロペン；１−イソブトキシプロペン；１−ｓｅｃ−ブトキシプロペン；１−ｔｅｒｔ−ブトキシプロペン；２−メトキシプロペン；２−エトキシプロペン；２−ｎ−プロポキシプロペン；２−イソプロポキシプロペン；２−ｎ−ブトキシプロペン；２−イソブトキシプロペン；２−ｓｅｃ−ブトキシプロペン；２−ｔｅｒｔ−ブトキシプロペン；１−メトキシ−１−ブテン；１−エトキシ−１−ブテン；１−ｎ−プロポキシ−１−ブテン；１−イソプロポキシ−１−ブテン；１−ｎ−ブトキシ−１−ブテン；１−イソブトキシ−１−ブテン；１−ｓｅｃ−ブトキシ−１−ブテン；１−ｔｅｒｔ−ブトキシ−１−ブテン；２−メトキシ−１−ブテン；２−エトキシ−１−ブテン；２−ｎ−プロポキシ−１−ブテン；２−イソプロポキシ−１−ブテン；２−ｎ−ブトキシ−１−ブテン；２−イソブトキシ−１−ブテン；２−ｓｅｃ−ブトキシ−１−ブテン；２−ｔｅｒｔ−ブトキシ−１−ブテン；２−メトキシ−２−ブテン；２−エトキシ−２−ブテン；２−ｎ−プロポキシ−２−ブテン；２−イソプロポキシ−２−ブテン；２−ｎ−ブトキシ−２−ブテン；２−イソブトキシ−２−ブテン；２−ｓｅｃ−ブトキシ−２−ブテン；２−ｔｅｒｔ−ブトキシ−２−ブテンなどが挙げられる。これらのビニルエーテル系モノマーは公知の方法により製造することができる。
また、オレフィン性二重結合を有する炭化水素モノマーは、下記一般式（Ｖ）
【００３８】
【化４】
0004856296.tif 000005
【００３９】
（式中、Ｒ10〜Ｒ13は前記と同じである。）
で表されるものであり、該モノマーとしては、例えばエチレン，プロピレン，各種ブテン，各種ペンテン，各種ヘキセン，各種ヘプテン，各種オクテン，ジイソブチレン，トリイソブチレン，スチレン，各種アルキル置換スチレンなどを挙げることができる。
本発明に用いられるポリビニルエーテル系化合物としては、次の末端構造を有するもの、すなわちその一つの末端が、一般式（VI）又は（VII)
【００４０】
【化５】
0004856296.tif 000006
【００４１】
（式中、Ｒ14〜Ｒ16は、それぞれ水素原子又は炭素数１〜８の炭化水素基を示し、Ｒ14〜Ｒ16はたがいに同一でも異なっていてもよく、Ｒ19〜Ｒ22は、それぞれ水素原子又は炭素数１〜２０の炭化水素基を示し、Ｒ19〜Ｒ22はたがいに同一でも異なっていてもよい。Ｒ17は炭素数１〜１０の二価の炭化水素基又は炭素数２〜２０の二価のエーテル結合酸素含有炭化水素基、Ｒ18は炭素数１〜２０の炭化水素基、ｂはその平均値が０〜１０の数を示し、Ｒ17Ｏが複数ある場合には、複数のＲ17Ｏは同一でも異なっていてもよい。）
で表され、かつ残りの末端が一般式（VIII）又は（IX）
【００４２】
【化６】
0004856296.tif 000007
【００４３】
（式中、Ｒ23〜Ｒ25は、それぞれ水素原子又は炭素数１〜８の炭化水素基を示し、Ｒ23〜Ｒ25はたがいに同一でも異なっていてもよく、Ｒ28〜Ｒ31は、それぞれ水素原子又は炭素数１〜２０の炭化水素基を示し、Ｒ28〜Ｒ31はたがいに同一でも異なっていてもよい。Ｒ26は炭素数１〜１０の二価の炭化水素基又は炭素数２〜２０の二価のエーテル結合酸素含有炭化水素基、Ｒ27は炭素数１〜２０の炭化水素基、ｃはその平均値が０〜１０の数を示し、Ｒ26Ｏが複数ある場合には、複数のＲ26Ｏは同一でも異なっていてもよい。）
で表される構造を有するもの、及びその一つの末端が、上記一般式（VI）又は（VII)で表され、かつ残りの末端が一般式（Ｘ）
【００４４】
【化７】
0004856296.tif 000008
【００４５】
（式中、Ｒ32〜Ｒ34は、それぞれ水素原子又は炭素数１〜８の炭化水素基を示し、それらはたがいに同一でも異なっていてもよい。）
で表される構造を有するものが好ましい。
このようなポリビニルエーテル系化合物の中で、特に次に挙げるものが本発明の冷凍機油組成物の基油として好適である。
（１）その一つの末端が一般式（VI）又は（VII)で表され、かつ残りの末端が一般式（VIII）又は（IX）で表される構造を有し、一般式（II）におけるＲ5 〜Ｒ7 が共に水素原子、ａが０〜４の数、Ｒ8 が炭素数２〜４の二価の炭化水素基及びＲ9 が炭素数１〜２０の炭化水素基であるもの。
（２）一般式（II）で表される構成単位のみを有するものであって、その一つの末端が一般式（VI）で表され、かつ残りの末端が一般式（VIII）で表される構造を有し、一般式（II）におけるＲ5 〜Ｒ7 が共に水素原子、ａが０〜４の数、Ｒ8 が炭素数２〜４の二価の炭化水素基及びＲ9 が炭素数１〜２０の炭化水素基であるもの。
【００４６】
（３）その一つの末端が一般式（VI）又は（VII)で表され、かつ残りの末端が一般式（Ｘ）で表される構造を有し、一般式（II）におけるＲ5 〜Ｒ7 が共に水素原子、ａが０〜４の数、Ｒ8 が炭素数２〜４の二価の炭化水素基及びＲ9 が炭素数１〜２０の炭化水素基であるもの。
（４）一般式（II）で表される構成単位のみを有するものであって、その一つの末端が一般式（VI）で表され、かつ残りの末端が一般式（IX）で表される構造を有し、一般式（II）におけるＲ5 〜Ｒ7 が共に水素原子、ａが０〜４の数、Ｒ8 が炭素数２〜４の二価の炭化水素基及びＲ9 が炭素数１〜２０の炭化水素基であるもの。
また、本発明においては、前記一般式（II）で表される構成単位を有し、その一つの末端が一般式（VI）で表され、かつ残りの末端が一般式（XI）
【００４７】
【化８】
0004856296.tif 000009
【００４８】
（式中、Ｒ35〜Ｒ37は、それぞれ水素原子又は炭素数１〜８の炭化水素基を示し、それらはたがいに同一でも異なっていてもよく、Ｒ38及びＲ40はそれぞれ炭素数２〜１０の二価の炭化水素基を示し、それらはたがいに同一でも異なっていてもよく、Ｒ39及びＲ41はそれぞれ炭素数１〜１０の炭化水素基を示し、それらはたがいに同一でも異なっていてもよく、ｄ及びｅはそれぞれその平均値が０〜１０の数を示し、それらはたがいに同一でも異なっていてもよく、また複数のＲ38Ｏがある場合には複数のＲ38Ｏは同一でも異なっていてもよいし、複数のＲ40Ｏがある場合には複数のＲ40Ｏは同一でも異なっていてもよい。）
で表される構造を有するポリビニルエーテル系化合物も使用することができる。さらに、本発明においては、特願平８−１８８３７号の明細書に記載されたポリビニルエーテル系化合物も使用できるが、なかでも一般式（XII)又は（XIII）
【００４９】
【化９】
0004856296.tif 000010
【００５０】
（式中、Ｒ42は炭素数１〜８の炭化水素基を示す。）
で表される構成単位からなり、かつ重量平均分子量が３００〜３０００（好ましくは３００〜２０００）であって、片方の末端が一般式（XIV)又は（XV）
【００５１】
【化１０】
0004856296.tif 000011
【００５２】
（式中、Ｒ43は炭素数１〜３のアルキル基、Ｒ44は炭素数１〜８の炭化水素基を示す。）
で表される構造を有するアルキルビニルエーテルの単独重合物又は共重合物からなるポリビニルエーテル系化合物も使用することができる。
また、下記一般式（XVI)
【００５３】
【化１１】
0004856296.tif 000012
【００５４】
（式中、Ｒ45は炭素数１〜３の分子内にエーテル結合を有するもしくは有しない炭化水素基を示す。）
で表される構成単位（Ａ）と下記一般式（XVII）
【００５５】
【化１２】
0004856296.tif 000013
【００５６】
（式中、Ｒ46は炭素数３〜２０の分子内にエーテル結合を有するもしくは有しない炭化水素基を示す。）
で表される構成単位（Ｂ）とを有するポリビニルエーテル系化合物〔但し、構成単位（Ａ）のＲ45及び（Ｂ）のＲ46は同一ではない〕が好適に使用され、特にＲ45がメチル基又はエチル基、Ｒ46が炭素数３〜６のアルキル基の場合のポリビニルエーテル系化合物場合が好適で、中でもＲ45がエチル基、Ｒ46がイソブチル基の場合のポリビニルエーテル化合物が最適で、その場合構成単位（Ａ）と構成単位（Ｂ）との割合は、モル比で９５：５〜５０：５０の範囲が好ましい。
【００５７】
なお、前記のポリビニルエーテル系化合物については、特開平６−１２８５７８号，特開平６−２３４８１４号，特開平６−２３４８１５号，特開平８−１９３１９６号公報の各明細書のそれぞれに詳細に記載されているものをいずれも使用することができる。
該ポリビニルエーテル系化合物は、前記したモノマーをラジカル重合，カチオン重合，放射線重合などによって製造することができる。例えばビニルエーテル系モノマーについては、以下に示す方法を用いて重合することにより、所望の粘度の重合物が得られる。
【００５８】
重合の開始には、ブレンステッド酸類，ルイス酸類又は有機金属化合物類に対して、水，アルコール類，フェノール類，アセタール類又はビニルエーテル類とカルボン酸との付加物を組み合わせたものを使用することができる。
ブレンステッド酸類としては、例えばフッ化水素酸，塩化水素酸，臭化水素酸，ヨウ化水素酸，硝酸，硫酸，トリクロロ酢酸，トリフルオロ酢酸などが挙げられる。ルイス酸類としては、例えば三フッ化ホウ素，三塩化アルミニウム，三臭化アルミニウム，四塩化スズ，二塩化亜鉛，塩化第二鉄などが挙げられ、これらのルイス酸類の中では、特に三フッ化ホウ素が好適である。また、有機金属化合物としては、例えばジエチル塩化アルミニウム，エチル塩化アルミニウム，ジエチル亜鉛などが挙げられる。
【００５９】
これらと組み合わせる水，アルコール類，フェノール類，アセタール類又はビニルエーテル類とカルボン酸との付加物は任意のものを選択することができる。
ここで、アルコール類としては、例えばメタノール，エタノール，プロパノール，イソプロパノール，ブタノール，イソブタノール，ｓｅｃ−ブタノール，ｔｅｒｔ−ブタノール，各種ペンタノール，各種ヘキサノール，各種ヘプタノール，各種オクタノールなどの炭素数１〜２０の飽和脂肪族アルコール、アリルアルコールなどの炭素数３〜１０の不飽和脂肪族アルコールなどが挙げられる。
【００６０】
ビニルエーテル類とカルボン酸との付加物を使用する場合のカルボン酸としては、例えば酢酸；プロピオン酸；ｎ−酪酸；イソ酪酸；ｎ−吉草酸；イソ吉草酸；２−メチル酪酸；ピバル酸；ｎ−カプロン酸；２，２−ジメチル酪酸；２−メチル吉草酸；３−メチル吉草酸；４−メチル吉草酸；エナント酸；２−メチルカプロン酸；カプリル酸；２−エチルカプロン酸；２−ｎ−プロピル吉草酸；ｎ−ノナン酸；３，５，５−トリメチルカプロン酸；カプリル酸；ウンデカン酸などが挙げられる。
【００６１】
また、ビニルエーテル類は重合に用いるものと同一のものであってもよいし、異なるものであってもよい。このビニルエーテル類と該カルボン酸との付加物は、両者を混合して０〜１００℃程度の温度で反応させることにより得られ、蒸留などにより分離し、反応に用いることができるが、そのまま分離することなく反応に用いることもできる。
【００６２】
ポリマーの重合開始末端は、水，アルコール類，フェノール類を使用した場合は水素が結合し、アセタール類を使用した場合は水素又は使用したアセタール類から一方のアルコキシ基が脱離したものとなる。またビニルエーテル類とカルボン酸との付加物を使用した場合には、ビニルエーテル類とカルボン酸との付加物からカルボン酸部分由来のアルキルカルボニルオキシ基が脱離したものとなる。
【００６３】
一方、停止末端は、水，アルコール類，フェノール類，アセタール類を使用した場合には、アセタール，オレフィン又はアルデヒドとなる。またビニルエーテル類とカルボン酸との付加物の場合は、ヘミアセタールのカルボン酸エステルとなる。
このようにして得られたポリマーの末端は、公知の方法により所望の基に変換することができる。この所望の基としては、例えば飽和の炭化水素，エーテル，アルコール，ケトン，ニトリル，アミドなどの残基を挙げることができるが、飽和の炭化水素，エーテル及びアルコールの残基が好ましい。
【００６４】
一般式（IV) で表されるビニルエーテル系モノマーの重合は、原料や開始剤の種類にもよるが、−８０〜１５０℃の間で開始することができ、通常は−８０〜５０℃の範囲の温度で行うことができる。また、重合反応は反応開始後１０秒から１０時間程度で終了する。
この重合反応における分子量の調節については、上記一般式（IV) で表されるビニルエーテル系モノマーに対し、水，アルコール類，フェノール類，アセタール類及びビニルエーテル類とカルボン酸との付加物の量を多くすることで平均分子量の低いポリマーが得られる。さらに上記ブレンステッド酸類やルイス酸類の量を多くすることで平均分子量の低いポリマーが得られる。
【００６５】
この重合反応は、通常溶媒の存在下に行われる。該溶媒については、反応原料を必要量溶解し、かつ反応に不活性なものであればよく特に制限はないが、例えばヘキサン，ベンゼン，トルエンなどの炭化水素系、及びエチルエーテル，１，２−ジメトキシエタン，テトラヒドロフランなどのエーテル系の溶媒を好適に使用することができる。なお、この重合反応はアルカリを加えることによって停止することができる。重合反応終了後、必要に応じて通常の分離・精製方法を施すことにより、目的とする一般式（II）で表される構成単位を有するポリビニルエーテル系化合物が得られる。
【００６６】
本発明に用いるポリビニルエーテル系化合物は、前記したように炭素／酸素モル比が４．２〜７．０の範囲にあるのが好ましいが、原料モノマーの炭素／酸素モル比を調節することにより、該モル比が前記範囲にあるポリマーを製造することができる。すなわち、炭素／酸素モル比が大きいモノマーの比率が大きければ、炭素／酸素モル比の大きなポリマーが得られ、炭素／酸素モル比の小さいモノマーの比率が大きければ、炭素／酸素モル比の小さなポリマーが得られる。
【００６７】
また、上記ビニルエーテル系モノマーの重合方法で示したように、開始剤として使用する水，アルコール類，フェノール類，アセタール類及びビニルエーテル類とカルボン酸との付加物と、モノマー類との組合せによっても可能である。重合するモノマーより炭素／酸素モル比が大きいアルコール類，フェノール類などを開始剤として使用すれば、原料モノマーより炭素／酸素モル比の大きなポリマーが得られ、一方、メタノールやメトキシエタノールなどの炭素／酸素モル比の小さなアルコール類を用いれば、原料モノマーより炭素／酸素モル比の小さなポリマーが得られる。
【００６８】
さらに、ビニルエーテル系モノマーとオレフィン性二重結合を有する炭化水素モノマーとを共重合させる場合には、ビニルエーテル系モノマーの炭素／酸素モル比より炭素／酸素モル比の大きなポリマーが得られるが、その割合は、使用するオレフィン性二重結合を有する炭化水素モノマーの比率やその炭素数により調節することができる。
【０１０７】
【実施例】
次に、本発明を実施例によりさらに詳しく説明するが、本発明はこれらの例によってなんら限定するものではない。
実施例１〜８、比較例１及び２、参考例１及び２
第１表に示す種類の基油に、第１表に示す種類の添加剤を、組成物全重量に基づき第１表に示す量を配合し、冷凍機油組成物を調製した。この組成物について、シールドチューブ試験、摩耗試験及び実機試験後のキャピラリー閉塞性評価試験を以下に示す要領で行い、性能を評価した。その結果を第２表に示す。
（１）シールドチュ−ブ試験
ガラス管に触媒Ｆｅ／Ｃｕ／Ａｌを入れ、Ｒ４１０Ａ／試料の油／水＝１ｇ／４ｇ／２，０００ｗｔｐｐｍの割合で充填し、封管した。１７５℃で１０日間保持した後、油外観、触媒外観、全酸価の増加量及びスラッジ有無を求めた。
（２）摩耗試験
密閉のブロックオンリング試験機を用い、ブロック／リング材料をＡ４０３２／ＳＵＪ２とした。ブロック／リングをセットし、試験容器内に試料の油１００ｇ及びＲ４１０Ａを１０ｇ充填した後、０．３ＭＰａ加圧下、回転数５００ｒｐｍ，油温５０℃，荷重８０ｋｇ，試験時間６０分の条件で摩耗試験を行い、ブロック摩耗巾を測定した。
（３）実機試験
防錆油（オイルコートＺ５；出光興産（株）製）１重量％を添加した各冷凍機油組成物について、パッケージエアコン用スクロール圧縮機の耐久試験機にて６カ月間の耐久試験を行い、キャピラリの圧損（％：新品対比）を測定した。
【０１０８】
【表１】
0004856296.tif 000014
【０１０９】
〔注〕
・基油の種類
１：ポリビニルエチルエーテル（Ａ）・ポリビニルイソブチルエーテル（Ｂ）ラ
ンダム共重合体，Ａ単位／Ｂ単位（モル比）＝９／１
動粘度６８ｍｍ2 ／ｓ（４０℃），数平均分子量７２０
２：ポリビニルエチルエーテル（Ａ）・ポリビニルイソブチルエーテル（Ｂ）ラ
ンダム共重合体，Ａ単位／Ｂ単位（モル比）＝７／３
動粘度６８ｍｍ2 ／ｓ（４０℃），数平均分子量７１０
３：ポリビニルエチルエーテル（Ａ）・ポリビニルイソブチルエーテル（Ｂ）ラ
ンダム共重合体，Ａ単位／Ｂ単位（モル比）＝５／５
動粘度３２ｍｍ2 ／ｓ（４０℃），数平均分子量４３０
４：ペンタエリスリトールと３，３，５−トリメチルヘキサン酸／イソオクン酸
の混合酸（モル比５／５）とのエステル，動粘度６８ｍｍ2 ／ｓ（４０℃）
５：トリメチロールプロパンの３，３，５−トリメチルヘキサン酸エステル
動粘度５６ｍｍ2 ／ｓ（４０℃）
・添加剤の種類
Ａ１：ポリプロピレングリコールノニル・メチルエーテル
動粘度２０ｍｍ2 ／ｓ（４０℃），数平均分子量４００
Ａ２：ポリプロピレングリコールジ−ｓｅｃ−ブチルフェニル・メチルエーテル
動粘度３０ｍｍ2 ／ｓ（４０℃），数平均分子量５００
Ａ３：ポリプロピレングリコールノニルフェニル・メチルエーテル
動粘度１０ｍｍ2 ／ｓ（４０℃），数平均分子量２５０
Ａ４：ポリプロピレングリコール・ポリノニレングリコールジメチルエーテル
動粘度４３ｍｍ2 ／ｓ（４０℃），数平均分子量７００
【０１１０】
【表２】
0004856296.tif 000015
【０１１１】
【発明の効果】
本発明の冷凍機油組成物は、優れた潤滑性能を有し、特にアルミニウム材と鋼材との間の潤滑油性を向上させ、摩耗を抑えることができ、環境汚染をもたらさない冷媒を用いた冷凍機の潤滑油として好適である。
したがって、本発明の冷凍機油組成物は、カーエアコン，ルームエアコン，冷蔵庫などに使用する際に特に効果的であり、その工業的利用価値は極めて高いものである。